(57)【特許請求の範囲】
【請求項１】
コロイダルシリカ、珪酸ソーダ、並びに、硫酸を含有する地盤注入用固結材であって、
（１）前記地盤注入用固結材は、前記硫酸１００質量部に対して、更にリン酸系化合物、クエン酸系化合物及び硫酸アルミニウムからなる群から選択される少なくとも１種の添加剤を２〜５０質量部含有し、
（２）前記地盤注入用固結材は、ＳｉＯ２濃度が１０質量％超過であり、前記ＳｉＯ２中、前記コロイダルシリカに由来するＳｉＯ２量が４０質量％以下である、
ことを特徴とする地盤注入用固結材。
【請求項２】
一軸圧縮強度（２８日強度）が４２０ｋＮ／ｍ２以上である、請求項１に記載の地盤注入用固結材。
【請求項３】
前記珪酸ソーダは、ＳｉＯ２／Ｎａ２Ｏで表されるモル比が２．０〜５．２であり、且つ、ＳｉＯ２濃度が２４〜３０質量％である、請求項１又は２に記載の地盤注入用固結材。
【請求項４】
前記コロイダルシリカは、ＳｉＯ２の平均粒子径が３〜３０ｎｍであり、且つ、ＳｉＯ２濃度が２０〜５０質量％である、請求項１〜３のいずれかに記載の地盤注入用固結材。
【請求項５】
既存の岸壁、護岸又は構造物の耐震補強及び／又は周囲の地盤改良に用いる、請求項１〜４のいずれかに記載の地盤注入用固結材。
【請求項６】
前記耐震補強は、レベル２地震動に対する耐震補強である、請求項５に記載の地盤注入用固結材。
【請求項７】
コロイダルシリカ、珪酸ソーダ、並びに、硫酸を含有する地盤注入用固結材の製造方法であって、
（１）前記地盤注入用固結材は、ＳｉＯ２濃度が１０質量％超過であり、前記ＳｉＯ２中、前記コロイダルシリカに由来するＳｉＯ２量が４０質量％以下であり、
（２）前記硫酸１００質量部に対して、更にリン酸系化合物、クエン酸系化合物及び硫酸アルミニウムからなる群から選択される少なくとも１種の添加剤を２〜５０質量部混合した混合液を調製し、次いで前記混合液に前記珪酸ソーダ及び前記コロイダルシリカを同時又は順不同で混合することを特徴とする製造方法。
【請求項８】
前記地盤注入用固結材は、一軸圧縮強度（２８日強度）が４２０ｋＮ／ｍ２以上である、請求項７に記載の製造方法。
【請求項９】
既存の岸壁、護岸又は構造物の耐震補強及び／又は周囲の地盤改良に用いる地盤注入用固結材を製造する、請求項７又は８に記載の製造方法。
【請求項１０】
前記耐震補強は、レベル２地震動に対する耐震補強である、請求項９に記載の製造方法。
【発明の詳細な説明】
【技術分野】
【０００１】
本発明は、既存の岸壁、護岸又は構造物の耐震補強及び／又は周囲の地盤改良に有用な地盤注入用固結材とその製造方法に関する。
【背景技術】
【０００２】
従来、コロイダルシリカ及び珪酸ソーダを含有する地盤注入用固結材は知られている。例えば、特許文献１の請求項１には、「コロイダルシリカと、水ガラス（珪酸ソーダ）とを含み、地盤への注入前にはそれ自体でゲル化しないアルカリ性シリカ溶液からなる地盤注入用固結材。」が記載されている。
【０００３】
上記特許文献１には、コロイダルシリカと水ガラスの混合物（アルカリ性シリカ溶液）に反応剤として硫酸、リン酸、塩化アルミニウム等を添加できることが記載されている。この点について、特許文献１の［0029］段落には、「例えば、アルカリ性シリカ溶液に酸性反応剤を添加して該溶液を酸性〜中性領域に調整して所定のゲル化時間を有するグラウトとすることができる。」と記載されている。
【０００４】
従来の地盤注入用固結材は、ＳｉＯ２濃度が１０質量％を超えるものは調製することが困難であり、調製したとしても部分ゲル（白濁）が生じることにより粘性が高く、地盤への浸透性の点で十分な性能は得られない。この点、地山の改良や液状化現象の防止の様な用途に適用する場合には、ＳｉＯ２濃度が１０質量％以下のものでも効果は得られるが、既存の岸壁、護岸又は構造物の耐震補強及び／又は周囲の地盤改良（特に海辺地域などの海水の影響を受ける地域）に適用する場合には、部分ゲルの発生を抑制した上でＳｉＯ２濃度が１０質量％を超える高強度（固結強度が大きい）の地盤注入用固結材が必要とされ  ているが、要求性能を満足する地盤注入用固結材は未だ開発されていない。
【０００５】
なお、実験室レベルでは、地盤注入用固結材の原料の混合液を高速撹拌することにより部分ゲルを発生させずにＳｉＯ２濃度が１０質量％を超えるものを調製することができる場合があるが、施工現場で原料撹拌用の実機により同様の高速撹拌を行うことは困難であり、高速撹拌に頼らずに高強度の地盤注入用固結材を調製する方法を開発することが望まれている。
【先行技術文献】
【特許文献】
【０００６】
【特許文献１】特開２００１−３０４７号公報
【発明の概要】
【発明が解決しようとする課題】
【０００７】
本発明は、部分ゲルの発生が抑制されており、ＳｉＯ２濃度が１０質量％を超える地盤注入用固結材を提供することを目的とする。また、高速撹拌に頼らずに上記の地盤注入用固結材を調製することができる製造方法を提供することも目的とする。
【課題を解決するための手段】
【０００８】
本発明者は、上記目的を達成すべく鋭意研究を重ねた結果、特定の酸及び添加剤を併用する場合には、上記目的を達成できることを見出し、本発明を完成するに至った。
【０００９】
即ち、本発明は、下記の地盤注入用固結材及びその製造方法に関する。
１．コロイダルシリカ、珪酸ソーダ、並びに、硫酸を含有する地盤注入用固結材であって、
（１）前記地盤注入用固結材は、前記硫酸１００質量部に対して、更にリン酸系化合物、クエン酸系化合物及び硫酸アルミニウムからなる群から選択される少なくとも１種の添加剤を２〜５０質量部含有し、
（２）前記地盤注入用固結材は、ＳｉＯ２濃度が１０質量％超過であり、前記ＳｉＯ２中、前記コロイダルシリカに由来するＳｉＯ２量が４０質量％以下である、
ことを特徴とする地盤注入用固結材。
２．一軸圧縮強度（２８日強度）が４２０ｋＮ／ｍ２以上である、上記項１に記載の地盤注入用固結材。
３．前記珪酸ソーダは、ＳｉＯ２／Ｎａ２Ｏで表されるモル比が２．０〜５．２であり、且つ、ＳｉＯ２濃度が２４〜３０質量％である、上記項１又は２に記載の地盤注入用固結材。
４．前記コロイダルシリカは、ＳｉＯ２の平均粒子径が３〜３０ｎｍであり、且つ、ＳｉＯ２濃度が２０〜５０質量％である、上記項１〜３のいずれかに記載の地盤注入用固結材。
５．既存の岸壁、護岸又は構造物の耐震補強及び／又は周囲の地盤改良に用いる、上記項１〜４のいずれかに記載の地盤注入用固結材。
６．前記耐震補強は、レベル２地震動に対する耐震補強である、上記項５に記載の地盤注入用固結材。
７．コロイダルシリカ、珪酸ソーダ、並びに、硫酸を含有する地盤注入用固結材の製造方法であって、
（１）前記地盤注入用固結材は、ＳｉＯ２濃度が１０質量％超過であり、前記ＳｉＯ２中、前記コロイダルシリカに由来するＳｉＯ２量が４０質量％以下であり、
（２）前記硫酸１００質量部に対して、更にリン酸系化合物、クエン酸系化合物及び硫酸アルミニウムからなる群から選択される少なくとも１種の添加剤を２〜５０質量部混合した混合液を調製し、次いで前記混合液に前記珪酸ソーダ及び前記コロイダルシリカを同時又は順不同で混合することを特徴とする製造方法。
８．前記地盤注入用固結材は、一軸圧縮強度（２８日強度）が４２０ｋＮ／ｍ２以上である、上記項７に記載の製造方法。
９．既存の岸壁、護岸又は構造物の耐震補強及び／又は周囲の地盤改良に用いる地盤注入用固結材を製造する、上記項７又は８に記載の製造方法。
１０．前記耐震補強は、レベル２地震動に対する耐震補強である、上記項９に記載の製造方法。
【００１０】
以下、本発明の地盤注入用固結材及びその製造方法について詳細に説明する。
【００１１】
地盤注入用固結材
本発明の地盤注入用固結材は、コロイダルシリカ、珪酸ソーダ、並びに、硫酸及び／又はリン酸を含有する地盤注入用固結材であって、
（１）前記地盤注入用固結材は、更にリン酸系化合物、クエン酸系化合物及び硫酸アルミニウムからなる群から選択される少なくとも１種の添加剤を含有し、
（２）前記地盤注入用固結材は、ＳｉＯ２濃度が１０質量％超過であり、前記ＳｉＯ２中、前記コロイダルシリカに由来するＳｉＯ２量が４０質量％以下であることを特徴とする。
【００１２】
上記特徴を有する本発明の地盤注入用固結材は、特定の酸及び添加剤を併用するため、ＳｉＯ２濃度は１０質量％超過であるが部分ゲルの発生は抑制されている。即ち、部分ゲルの発生が抑制されている点で地盤への浸透性が高く、ＳｉＯ２濃度が１０質量％超過である点で従来品よりも固結強度が高い。よって、本発明の地盤注入用固結材は、いわゆる液状化防止用途よりも高強度を要求される既存の岸壁、護岸又は構造物の耐震補強及び／又は周囲の地盤改良（特に海辺地域などの海水の影響を受ける地域）に適用する場合に優れた効果を発揮することができる。
【００１３】
上記コロイダルシリカは、コロイド状の性状を示し、それ単独では半永久的にゲル化しない安定な物質である。コロイダルシリカとしては、市販品やそれに水を加えて希釈した希釈溶液を使用できる。
【００１４】
コロイダルシリカに含まれるシリカ（ＳｉＯ２）の平均粒子径としては、３〜３０ｎｍ程度が好ましく、４〜１５ｎｍ程度がより好ましい。なお、本明細書に記載の平均粒子径は窒素吸着によるＢＥＴ法（但しＢＥＴ法で測定困難な微粒子については動的光散乱法）により測定した値である。
【００１５】
コロイダルシリカに含まれるシリカ濃度としては、２０〜５０質量％程度が好ましい。
【００１６】
このようなコロイダルシリカは調製することもできる。例えば、珪酸ソーダの水希釈液をイオン交換により脱アルカリ処理し、次いで得られた活性珪酸にアルカリ剤を添加してｐＨを調整するとともに加熱により造粒することにより調製する。
【００１７】
上記珪酸ソーダとしても、市販品やそれに水を加えて希釈した希釈溶液を使用できる。
【００１８】
珪酸ソーダのモル比（ＳｉＯ２／Ｎａ２Ｏ）は限定されないが、２．０〜５．２程度が好ましく、汎用の珪酸ソーダが使えるため、３．１〜３．８程度がより好ましい。
【００１９】
珪酸ソーダに含まれるシリカ濃度としては、２４〜３０質量％程度が好ましい。
【００２０】
上記コロイダルシリカと珪酸ソーダの割合（混合割合）に関しては、地盤注入用固結材中のＳｉＯ２（換算値）において、コロイダルシリカに由来するＳｉＯ２量が４０質量％以下（好ましくは１５〜４０質量％）となるように割合を調整する。コロイダルシリカに由来するＳｉＯ２量が４０質量％を超えると固結強度が十分に得られなくなるおそれがある。また、コロイダルシリカに由来するＳｉＯ２量が１５質量％未満となると地盤注入用固結材に収縮低減効果を十分に与えられないおそれがある。
【００２１】
本発明では、酸として硫酸及び／又はリン酸を用いる。これらの酸としては、酸濃度が５０〜８０質量％の酸原液又はそれを水希釈した酸水溶液を使用できる。酸の量は、地盤注入用固結材の所望のゲルタイム（即ちｐＨ）に応じて設定する。
【００２２】
本発明では、コロイダルシリカ、珪酸ソーダ及び酸（硫酸及び／又はリン酸）以外に、リン酸、リン酸ナトリウム、クエン酸及び硫酸アルミニウムからなる群から選択される少なくとも１種の添加剤を用いる。添加剤（水希釈物も含む）を用いることにより、部分ゲルの発生を抑制しつつＳｉＯ２濃度が１０質量％超過である地盤注入用固結材を高速撹拌に頼らずに調製することができる。特に、酸及び添加剤の混合物に珪酸ソーダ及びコロイダルシリカを同時又は順不同で混合する製造方法によれば、部分ゲルの発生を抑制することができるため、浸透性に優れた粘性を確保しつつＳｉＯ２濃度が１０質量％超過である高濃度の地盤注入用固結材を調製することができる。添加剤の含有量は酸の量に対して変わるが、通常は酸１００質量部に対して添加剤２〜５０質量部程度が好ましい。
【００２３】
本発明の地盤注入用固結材は上記成分以外に各成分の希釈用の水を含むことができる。本発明の地盤注入用固結材のＳｉＯ２濃度は１０質量％超過であり、１１質量％以上が好ましく、１２質量％以上がより好ましく、１３質量％以上が更に好ましく、上限値としては１５質量％程度である。ＳｉＯ２濃度が１４質量％程度の高濃度な地盤注入用固結材は、例えば、酸として硫酸を使用し、添加剤としてリン酸を使用する場合に調製し易い。
【００２４】
本発明の地盤注入用固結材は、ＳｉＯ２濃度が１０質量％超過である点で従来品よりも固結強度が高い。具体的には、好ましくは一軸圧縮強度（２８日強度：ｑｕ）が３００ｋＰａ以上であり、好ましい実施態様では４００〜８００ｋＰａ程度である。よって、いわゆる液状化防止用途よりも高強度を要求される既存の岸壁、護岸又は構造物の耐震補強及び／又は周囲の地盤改良（特に海辺地域などの海水の影響を受ける砂質地盤）に適用する場合に優れた効果を発揮することができる。より具体的には、既存の岸壁、護岸又は構造物（タンク、建造物、橋脚、滑走路等）の耐震補強（レベル２地震動対応）、岸壁増深時の岸壁前面の地盤改良、岸壁背面地盤の土圧低減、既存の構造物の下部地盤の支持力増加などの用途において優れた効果を発揮することができる。なお、上記「レベル２地震動」とは、土木学会が定義する構造物の耐震設計に用いる入力地震動であり、「現在から将来にわたって当該地点で考えられる最大級の強さをもつ地震動」を意味する。
【００２５】
地盤注入用固結材の製造方法
本発明の地盤注入用固結材の製造方法は、上記成分を含有し、部分ゲルの発生を抑制しつつＳｉＯ２濃度が１０質量％超過である地盤注入用固結材を調製することができる限り特に限定されないが、酸及び添加剤の混合物に珪酸ソーダ及びコロイダルシリカを同時又は順不同で混合する製造方法によれば、部分ゲルの発生を抑制することができるため、浸透性に優れた粘性を確保しつつＳｉＯ２濃度が１０質量％超過である高濃度の地盤注入用固結材を高速撹拌に頼らなくとも調製し易い。
【００２６】
即ち、コロイダルシリカ、珪酸ソーダ、並びに、硫酸及び／又はリン酸を含有する地盤注入用固結材の製造方法であって、
（１）前記地盤注入用固結材は、ＳｉＯ２濃度が１０質量％超過であり、前記ＳｉＯ２中、前記コロイダルシリカに由来するＳｉＯ２量が４０質量％以下であり、
（２）前記硫酸及び／又はリン酸に更にリン酸系化合物、クエン酸系化合物及び硫酸アルミニウムからなる群から選択される少なくとも１種の添加剤を混合した混合液を調製し、次いで前記混合液に前記珪酸ソーダ及び前記コロイダルシリカを同時又は順不同で混合することを特徴とする製造方法によって好適に製造することができる。
【００２７】
なお、コロイダルシリカ、珪酸ソーダ、酸（硫酸及び／又はリン酸）及び添加剤の説明は前記の通りであり、またいずれも原液若しくは水希釈物のいずれも使用できる。
【００２８】
酸及び添加剤の混合物（水希釈物を含む）へのコロイダルシリカの供給速度は限定されないが、地盤注入用固結材を１０００Ｌ調製する場合は、４８０Ｌ以上／ｈ程度が好ましく、９６０Ｌ以上／ｈ程度がより好ましい。また、同様に、珪酸ソーダの供給速度も限定されないが、地盤注入用固結材を１０００Ｌ調製する場合は、２１００〜１２０００Ｌ／ｈ程度が好ましく、４２００〜９０００Ｌ／ｈ程度がより好ましい。
【００２９】
なお、珪酸ソーダ及びコロイダルシリカを同時に混合する態様は、珪酸ソーダの添加工程及びコロイダルシリカの添加工程が一部又は全部重複していてもよいことを示す意味であり、必ずしも添加開始と添加完了の時期を同時とする意味に限定されない。
【発明の効果】
【００３０】
本発明の地盤注入用固結材は、特定の酸及び添加剤を併用するため、ＳｉＯ２濃度は１０質量％超過であるが部分ゲルの発生は抑制されている。即ち、部分ゲルの発生が抑制されている点で地盤への浸透性が高く、ＳｉＯ２濃度が１０質量％超過である点で従来品よりも固結強度が高い。よって、本発明の地盤注入用固結材は、いわゆる液状化防止用途よりも高強度を要求される既存の岸壁、護岸又は構造物の耐震補強及び／又は周囲の地盤改良（特に海辺地域などの海水の影響を受ける地域）に適用する場合に優れた効果を発揮することができる。
【発明を実施するための形態】
【００３１】
以下に調製例及び試験例を示して本発明を具体的に説明する。但し、本発明は調製例に限定されない。
【００３２】
調製例１〜９（地盤注入用固結材の調製）
≪使用材料≫
以下の調製例では下記の材料を用いた。
１）５号珪酸ソーダ
（SiO2：25.6質量%, Na2O：7.1質量%, モル比：3.7, 富士化学（株）製）
２）コロイダルシリカ
（SiO2：40.0質量%, Na2O：0.6質量%, 日産化学工業（株）製）
３）酸
・７８％工業用硫酸
・７５％工業用リン酸
４）添加剤
・７５％工業用リン酸
・リン酸二水素ナトリウム（和光純薬工業（株）製）
・クエン酸（和光純薬工業（株）製）
・硫酸アルミニウム（（株）北陸化成工業所製, 14から25水和物）
≪地盤注入用固結材の調製≫
Ａ液：コロイダルシリカを水で希釈したもの
Ｂ液：５号珪酸ソーダを水で希釈したもの
Ｃ液：酸及び添加剤を水で希釈したもの
目標とする地盤注入用固結材のＳｉＯ２濃度（質量％）と、それを調製するためのＡ液、Ｂ液及びＣ液の配合条件を下記表１及び表２に示す。
【００３３】
【表１】
0006023934.tif 000002
【００３４】
【表２】
0006023934.tif 000003
【００３５】
Ｃ液を混合容器に入れ、２７０ｒｐｍで撹拌した。Ｂ液を７３００ｍｌ／ｈで全量滴下し、その後Ａ液を一気に添加した。これにより、地盤注入用固結材を得た。各調製例における作液状況（部分ゲルの有無）を下記表３に示す。
【００３６】
【表３】
0006023934.tif 000004
【００３７】
ＳｉＯ２濃度が１０質量％を超える地盤注入用固結剤は、従来は調製が困難であったが、本発明の実施態様（調製例１〜９）によれば、特定の添加剤を併用することにより、高速撹拌に頼ることなく調製することが可能である。
【００３８】
試験例１（地盤注入後の一軸圧縮強さの比較）
ＳｉＯ２濃度又はコロイダルシリカの含有量を振った各種の地盤注入用固結材を用いて砂（豊浦砂）を固めて円柱の供試体（直径５ｃｍ、高さ１０ｃｍ）を作製し、供試体の一軸圧縮強さを測定した。なお、地盤注入用固結材ごとに供試体を３本ずつ作製し、その平均値を求めた。
【００３９】
供試体の作製方法及び測定方法は次の通りとした。
（１）円柱の型（内径５ｃｍ、高さ１２ｃｍ）からその円柱の体積を求める。
（２）豊浦砂を、上記体積に対して相対密度５０％になるように計量する。
（３）上記円柱の型に地盤注入用固結材を入れ、そこに計量した豊浦砂が均一になるように流し込む。
（４）地盤注入用固結材がゲル化して所定の材齢（２８日）となるまで静置して待つ。
（５）ゲル化した後、円柱を高さ１０ｃｍになるように整えて供試体とする。
（６）供試体を圧縮強さ測定機で圧縮し、供試体が壊れた時の一軸圧縮強さを測定する。一軸圧縮強さの単位は（圧力／単位面積）である。
（試験例１−１）
コロイダルシリカ、珪酸ソーダ、硫酸、添加剤（リン酸、リン酸二水素ナトリウム、クエン酸及び硫酸アルミニウム）並びに水の混合量を調整することにより、ＳｉＯ２濃度が１０、１２及び１４質量％の地盤注入用固結材を調製した。なお、原料の詳細及び原料の配合順序については、前記調製例で使用したものと同じである。
【００４０】
各地盤注入用固結材を用いた供試体の一軸圧縮強さの測定結果は下記の通りである。
【００４１】
【表４】
0006023934.tif 000005
【００４２】
いずれの添加剤を用いた場合でも、ＳｉＯ２濃度が１０質量％超過となることにより、有意に供試体の一軸圧縮強度が高められることが分かる。なお、添加剤を用いずにＳｉＯ２濃度が１０質量％の地盤注入用固結材を調製し、それを用いて供試体を作製した場合の一軸圧縮強度は４００ｋＮ／ｍ２であるため、ＳｉＯ２濃度が１０質量％以下の既知の地盤注入用固結材の場合も添加剤を添加することにより供試体の一軸圧縮強さを改善できることが分かる。
（試験例１−２）
コロイダルシリカ、珪酸ソーダ、硫酸、添加剤（リン酸）並びに水を混合することにより、ＳｉＯ２濃度が１３質量％の地盤注入用固結材を調製した。なお、原料の詳細及び原料の配合順序については、前記調製例で使用したものと同じであり、ＳｉＯ２中のコロイダルシリカに由来するＳｉＯ２量を０、２０、５０及び７０に振ることにより４種類の地盤注入用固結材を調製した。
【００４３】
各地盤注入用固結材を用いた供試体の一軸圧縮強さの測定結果は下記の通りである。
【００４４】
【表５】
0006023934.tif 000006
【００４５】
表５の結果より、ＳｉＯ２中のコロイダルシリカに由来するＳｉＯ２量が増えるにつれて一軸圧縮強さが低下することが分かる。なお、コロイダルシリカに由来するＳｉＯ２量が９０質量％になると地盤注入用固結材はゲル化しないことも分かった。一軸圧縮強さの点からはコロイダルシリカに由来するＳｉＯ２量は４０質量％以下とすることが望ましい。
【００４６】
試験例２（原料の添加順序と作液状況との関連性）
（調製例１０）
Ａ液（コロイダルシリカ）とＢ液（珪酸ソーダ）の混合順序を逆にした以外は、調製例５と同様にして地盤注入用固結材を調製した。即ち、Ｃ液（硫酸＋添加剤）にＡ液を混合後、Ｂ液を混合する順序とした。
（調製例１１）
Ａ液（コロイダルシリカ）とＢ液（珪酸ソーダ）を同時に混合した以外は、調製例５と同様にして地盤注入用固結材を調製した。即ち、Ｃ液（硫酸＋添加剤）に対してＡ液及びＢ液を同時に混合する順序とした。
（比較調製例１２）
Ａ液（コロイダルシリカ）にＣ液（硫酸＋添加剤）を混合後、Ｂ液（珪酸ソーダ）を混合する順序とした以外は、調製例５と同様にして地盤注入用固結材を調製した。
（比較調製例１３）
添加剤をＣ液ではなくＡ液に配合し、且つ、Ａ液（コロイダルシリカ＋添加剤）にＢ液（珪酸ソーダ）を混合後、Ｃ液（硫酸）を混合する順序とした以外は、調製例５と同様にして地盤注入用固結材を調製した。
（比較調整例１４）
Ａ液（コロイダルシリカ）にＢ液（珪酸ソーダ）を混合後、Ｃ液（硫酸＋添加剤）を混合する順序とした以外は、調製例５と同様にして地盤注入用固結材を調製した。
【００４７】
各調製例１０〜１４における作液状態は下記の通りである。
【００４８】
【表６】
0006023934.tif 000007
【００４９】
表６の結果より、本発明では酸に添加剤を混合した混合液を調製し、次いで前記混合液に前記珪酸ソーダ及び前記コロイダルシリカを同時又は順不同で混合する順序で地盤注入用固結材を調製することが適切であることが分かる。